РЕЖУЩЕЕ УСТРОЙСТВО ИЗ ПОЛИКРИСТАЛЛИЧЕСКОГО АЛМАЗА И КАРБИДА И СПОСОБ ЕГО ИЗГОТОВЛЕНИЯ

1.Режущее устройство из поликристаллического алмаза и карбида, содержащее: карбидный субстрат и слой поликристаллического алмаза (ПКА); при этом оно характеризуется тем, что весь или по меньшей мере часть указанного слоя поликристаллического алмаза (ПКА) образована с применением одного или нескольких материалов из группы, включающей вольфрам, рений, хром и титан, которые могут вступать в реакцию с алмазом, образуя карбид, коэффициент теплового расширения которых близок к коэффициенту теплового расширения алмаза как связующего агента, и затем спекания алмазного порошка в условиях высокой температуры и высокого давления; оставшийся алмаз достигает прямого химического связывания путем каталитического взаимодействия в процессе спекания с участием кобальта.
2. Режущее устройство из поликристаллического алмаза и карбида по п. 1, отличающееся тем, что слой поликристаллического алмаза (ПКА) состоит из одного слоя ПКА одного состава или одного или более слоев ПКА разных составов.
3. Режущее устройство из поликристаллического алмаза и карбида по п. 1 или 2, отличающееся тем, что поверхностный слой ПКА содержит 30-70% по весу одного или более материалов из группы, включающей вольфрам, рений, хром и титан.
4. Режущее устройство из поликристаллического алмаза и карбида по п. 3, отличающееся тем, что переходной слой ПКА содержит 0-50% по весу одного или более материалов из группы, включающей вольфрам, рений, хром и титан.
5. Режущее устройство из поликристаллического алмаза и карбида по п. 1 или 2, отличающееся тем, что общая толщина слоя ПКА находится в диапазоне 0,5-6 мм.
6. Режущее устройство из поликристаллического алмаза и карбида по п. 1 или 2, отличающееся тем, что по меньшей мере часть алмазных частиц в поверхностном слое ПКА связаны друг с другом в форме алмаз-X карбид-X- X карбид-алмаз (X обозначает один или более материалов из группы, включающей вольфрам, рений, хром и титан); оставшийся алмаз достигает прямого связывания путем каталитического взаимодействия с кобальтом.
7. Режущее устройство из поликристаллического алмаза и карбида по п. 1 или 2, отличающееся тем, что указанный поверхностный слой ПКА может представлять собой лишь один слой или более слоев; указанный слой ПКА покрыт одной или более поверхностями карбидного субстрата.
8. Способ изготовления режущего устройства из поликристаллического алмаза и карбида, включающий: добавление заранее одного или более материалов из группы, включающей вольфрам, рений, хром и титан, с различным составом в алмазный порошок, применение предварительно сформированного карбидного субстрата, объединение порошка с помощью механического сжатия статическим давлением, и применение составной формы для спекания в условиях высокой температуры и высокого давления для получения режущего устройства из поликристаллического алмаза и карбида; температура спекания составляет 1300-1600℃, и давление спекания составляет 5-10 ГПа.
9. Способ изготовления режущего устройства из поликристаллического алмаза и карбида по п. 8, отличающийся тем, что однослойная или многослойная структура поверхностного слоя и переходного слоя ПКА может быть образована процессом подачи материала слой за слоем, но однократного спекания.
10. Способ изготовления режущего устройства из поликристаллического алмаза и карбида по п. 8 или 9, отличающийся тем, что время спекания при указанных высокой температуре и высоком давлении составляет 0,5-30 мин.